(57)【特許請求の範囲】
【請求項１】
下記一般式（Ｉ）で示される化合物を重合成分として含むポリマーからなることを特徴とするプラスチック成形品。
【化１】
0003988224.tif 000011
（式中、ＸはＣ１〜Ｃ１０のアルキル基、Ｃ６〜Ｃ２０のアリール基、水酸基を有するＣ１〜Ｃ１０のアルキル基、−（ＣＨ２）e ＣＯＯＲ１（ここで、Ｒ１は水素原子、アルキル基、アリール基、水酸基を有するＣ１〜Ｃ１０アルキル基、フッ素置換されているＣ１〜Ｃ１０アルキル基またはエーテル結合を有するＣ１〜Ｃ１０アルキル基；ｅは１から１０の整数）または−（ＣＨ２）f ＣＯＮＲ２Ｒ３（ここで、Ｒ２とＲ３は水素原子、アルキル基、アリール基、水酸基を有するアルキル基；ｆは１から１０の整数）；ｉ＝０または１、ｊ＝０〜１０、ｋ＝１〜１０の整数（ただし、Ｘが−（ＣＨ２）e ＣＯＯＲ１と−（ＣＨ２）f ＣＯＮＲ２Ｒ３の場合、ｉ＝１または／およびｊ＝０を除く）；Ａ、Ｂはそれぞれが互いに独立に、Ｃ１〜Ｃ５のアルキル基、フェニル基またはフルオロアルキル基；ａ、ｂ、ｃはそれぞれが互いに独立に０から２０の整数；ｄは０から２００の整数；ただし、ａ＝ｂ＝ｃ＝ｄ＝０は除く）
【請求項２】
前記一般式（Ｉ）のｉが１、ｊが０である請求項１記載のプラスチック成形品。
【請求項３】
前記一般式（Ｉ）のｉが０、ｊが１〜１０の整数である請求項１記載のプラスチック成形品。
【請求項４】
前記一般式（Ｉ）のＸが、下記一般式（ＩＩ）で示される構造を有する基である請求項１記載のプラスチック成形品。
−（ＣＨ２）e ＣＯＯＲ１  （ＩＩ）
（式中、Ｒ１は水素原子、アルキル基、アリール基、水酸基を有するＣ１〜Ｃ１０アルキル基、フッ素置換されているＣ１〜Ｃ１０アルキル基またはエーテル結合を有するＣ１〜Ｃ１０アルキル基；ｅは１から１０の整数）
【請求項５】
前記一般式（ＩＩ）のｅが２である請求項４記載のプラスチック成形品。
【請求項６】
前記一般式（ＩＩ）のＲ１がＣ１〜Ｃ１０のアルキル基である請求項４または５記載のプラスチック成形品。
【請求項７】
前記一般式（ＩＩ）のＲ１が水酸基を有するＣ１〜Ｃ１０のアルキル基である請求項４または５記載のプラスチック成形品。
【請求項８】
前記一般式（ＩＩ）のＲ１がフッ素置換されているＣ１〜Ｃ１０のアルキル基である請求項４または５記載のプラスチック成形品。
【請求項９】
前記一般式（ＩＩ）のＲ１がエーテル結合を有するＣ１〜Ｃ１０のアルキル基である請求項４または５記載のプラスチック成形品。
【請求項１０】
前記一般式（Ｉ）のＸが、下記一般式（ＩＩＩ）で示される構造を有する基である請求項１記載のプラスチック成形品。
−（ＣＨ２）f ＣＯＮＲ２Ｒ３  （ＩＩＩ）
（式中、Ｒ２とＲ３は水素原子、アルキル基、アリール基、水酸基を有するアルキル基；ｆは１から１０の整数）
【請求項１１】
前記一般式（ＩＩＩ）のｆが２である請求項１０記載のプラスチック成形品。
【請求項１２】
前記一般式（ＩＩＩ）のＲ２とＲ３がＣ１〜Ｃ１０のアルキル基である請求項１０または１１記載のプラスチック成形品
【請求項１３】
前記一般式（ＩＩＩ）のＲ２とＲ３がメチル基である請求項１０または１１記載のプラスチック成形品。
【請求項１４】
前記一般式（ＩＩＩ）のＲ２とＲ３が水素原子である請求項１０または１１記載のプラスチック成形品。
【請求項１５】
前記ポリマーが、他の構成成分として、アクリル基、メタクリル基、スチリル基、アリル基、ビニル基または他の共重合可能な二重結合を有するモノマーに由来する構成単位を有する請求項１〜１４のいずれかに記載のプラスチック成形品。
【請求項１６】
前記プラスチック成形品がコンタクトレンズである請求項１〜１５のいずれかに記載のプラスチック成形品。
【発明の詳細な説明】
【０００１】
【発明の属する技術分野】
本発明は、プラスチック成形品に関し、詳しくは透明性、水濡れ性および酸素透過性に優れると共に良好な力学的特性を併せもつ、特に、コンタクトレンズや眼内レンズ等眼用レンズに好適なプラスチック成形品に関するものである。
【０００２】
【従来の技術】
従来、高い酸素透過性を有するプラスチック成形品として、特開昭６０−１４２３２４号公報および特開昭５４−２４０４７号公報に、トリス（トリメチルシロキシ）シリルプロピル（メタ）アクリレートなどのシリル置換メタアクリレートや変性ポリシロキサンを一成分とするポリマーを用いたプラスチック成形品が提案されている、
しかしながら、これらのモノマー（マクロマー）を重合して得られるポリマーは、酸素透過性を向上させる目的で導入されているシリコーンがもつ性質、即ち疎水性と分子間相互作用が小さいという性質のために、表面が疎水性となりやすく、水をはじいたり汚れが付きやすいこと、対衝撃性に劣る等の物性上の欠点を有していた。
【０００３】
また、ポリマーに親水性を向上させるために、例えば、２−ヒドロキシエチル（メタ）アクリレートのような親水性モノマーと前記のモノマー（マクロマー）とを共重合させた場合には、極性基である水酸基と非極性基であるシリコン部分との静電的な反発のために相分離が起こり、透明なポリマーが得られないという欠点を有していた。
【０００４】
【発明が解決しようとする課題】
本発明者等は、上記欠点を解決するため鋭意検討を重ね、特定の単量体を構成成分とする重合体からなるプラスチック成形品が、高い透明性と酸素透過性、良好な水濡れ性および力学的特性を有することを見出し、本発明に至った。
【０００５】
本発明の目的は、高い透明性と高い酸素透過性を有し、水濡れ性が良好で、かつ、力学的特性にも優れたプラスチック成形品、特にコンタクトレンズに好適なプラスチック成形品を提供することにある。
【０００６】
【課題を解決するための手段】
本発明のプラスチック成形品は、下記一般式(I)で示される化合物を重合成分として含むポリマーを成形してなるものであり、本発明においては、後述する各種の実施態様を包含している。
【０００７】
【化２】
0003988224.tif 000002
（式中、ＸはＣ１〜Ｃ１０のアルキル基、Ｃ６〜Ｃ２０のアリール基、水酸基を有するＣ１〜Ｃ１０のアルキル基、−（ＣＨ２）e ＣＯＯＲ１（ここで、Ｒ１は水素原子、アルキル基、アリール基、水酸基を有するＣ１〜Ｃ１０アルキル基、フッ素置換されているＣ１〜Ｃ１０アルキル基またはエーテル結合を有するＣ１〜Ｃ１０アルキル基；ｅは１から１０の整数）または−（ＣＨ２）f ＣＯＮＲ２Ｒ３（ここで、Ｒ２とＲ３は水素原子、アルキル基、アリール基、水酸基を有するアルキル基；ｆは１から１０の整数）；ｉは０または１、ｊは０〜１０、ｋは１〜１０の整数（ただし、Ｘが−（ＣＨ２）e ＣＯＯＲ１と−（ＣＨ２）f ＣＯＮＲ２Ｒ３の場合、ｉ＝１または／およびｊ＝０を除く）；Ａ、Ｂはそれぞれが互いに独立に、Ｃ１〜Ｃ５のアルキル基、フェニル基またはフルオロアルキル基；ａ、ｂ、ｃはそれぞれが互いに独立に０から２０の整数；ｄは０から２００の整数；ただし、ａ＝ｂ＝ｃ＝ｄ＝０は除く）
【０００８】
【発明の実施の形態】
本発明のプラスチック成形品は、上述のとおり、次の一般式(I)で表わされる化合物からなるポリマーを成形して得られるものである。
【０００９】
【化３】
0003988224.tif 000003
（式中、ＸはＣ１〜Ｃ１０のアルキル基、Ｃ６〜Ｃ２０のアリール基、水酸基を有するＣ１〜Ｃ１０のアルキル基、−（ＣＨ２）e ＣＯＯＲ１（ここで、Ｒ１は水素原子、アルキル基、アリール基、水酸基を有するＣ１〜Ｃ１０アルキル基、フッ素置換されているＣ１〜Ｃ１０アルキル基またはエーテル結合を有するＣ１〜Ｃ１０アルキル基；ｅは１から１０の整数）または−（ＣＨ２）f ＣＯＮＲ２Ｒ３（ここで、Ｒ２とＲ３は水素原子、アルキル基、アリール基、水酸基を有するアルキル基；ｆは１から１０の整数）；ｉは０または１、ｊは０〜１０、ｋは１〜１０の整数（ただし、Ｘが−（ＣＨ２）e ＣＯＯＲ１と−（ＣＨ２）f ＣＯＮＲ２Ｒ３の場合、ｉ＝１または／およびｊ＝０を除く）；Ａ、ＢはＣ１〜Ｃ５  のアルキル基、フェニル基またはフルオロアルキル基；ａ、ｂ、ｃは０から２０の整数；ｄは０から２００の整数；ただし、ａ＝ｂ＝ｃ＝ｄ＝０を除く）
上記一般式（Ｉ）において、Ｘはまず、アルキル基、アリール基、水酸基を有するアルキル基の群から選ばれる。ここでアルキル基としては直鎖状であっても分岐状であっても特に限定されるものではないが、Ｃ１〜Ｃ１０のアルキル基が好ましく、具体的にはメチル基、エチル基、プロピル基およびブチル基などが挙げられる。また、アリール基も特に限定されるものではないが、Ｃ６〜Ｃ２０のアリール基が好ましく、具体的にはフェニル基およびナフチル基などが挙げられる。さらに、置換基を有するアルキル基としては、水酸基を有するＣ１〜Ｃ１０アルキル基が好ましく、例えば、２−ヒドロキシエチル基、３−ヒドロキシプロピル基および４−ヒドロキシブチル基などが挙げられる。
【００１０】
また、本発明において一般式(I)中のＸは、次の一般式(II)で示される構造を有する基からも選ばれる。
【００１１】
−（ＣＨ２）e ＣＯＯＲ１  （ＩＩ）（式中、Ｒ１は水素原子、アルキル基、アリール基、水酸基を有するＣ１〜Ｃ１０アルキル基、フッ素置換されているＣ１〜Ｃ１０アルキル基またはエーテル結合を有するＣ１〜Ｃ１０アルキル基；ｅは１から１０の整数）
上記一般式（ＩＩ）において、ｅは１から１０の整数であるが、好ましくは１〜５の整数、さらに好ましくは２である。また、Ｒ１は水素原子、アルキル基、アリール基、水酸基を有するＣ１〜Ｃ１０アルキル基、フッ素置換されているＣ１〜Ｃ１０アルキル基またはエーテル結合を有するＣ１〜Ｃ１０アルキル基である。ここでアルキル基としては直鎖状であっても分岐状であっても特に限定されるものではないが、Ｃ１〜Ｃ１０のアルキル基が好ましく、具体的にはメチル基、エチル基、プロピル基およびブチル基などが挙げられる。アリール基も特に限定されるものではないが、Ｃ６〜Ｃ２０のアリール基が好ましく、具体的にはフェニル基およびナフチル基などが挙げられる。置換基を有するアルキル基としては、水酸基を有するＣ１〜Ｃ１０アルキル基が好ましく、２−ヒドロキシエチル基、３−ヒドロキシプロピル基、４−ヒドロキシブチル基、２，２，２，−トリフルオロエチル基および２−メトキシエチル基などが挙げられる。
【００１２】
さらに、一般式(I)中のＸは、次の一般式(III)で示される構造を有する基からも選ばれる。
【００１３】
−（ＣＨ２）f ＣＯＮＲ２Ｒ３（ＩＩＩ）（式中、Ｒ２とＲ３は水素原子、アルキル基、アリール基、水酸基を有するアルキル基；ｆは１から１０の整数）
上記一般式（ＩＩＩ）において、ｆは１から１０の整数であるが、好ましくは１〜５の整数、さらに好ましくは２である。Ｒ２とＲ３は、それぞれ互いに独立に水素原子、アルキル基、アリール基、水酸基を有するアルキル基から選ばれる。アルキル基としては直鎖状であっても分岐状であっても特に限定されるものではないが、Ｃ１〜Ｃ１０のアルキル基が好ましく、具体的にはメチル基、エチル基、プロピル基、ブチル基などが挙げられる。また、アリール基も特に限定されるものではないが、Ｃ６〜Ｃ２０のアリール基が好ましく、具体的にはフェニル基、ナフチル基などが挙げられる。水酸基を有するアルキル基としては、２−ヒドロキシエチル基、３−ヒドロキシプロピル基および４−ヒドロキシブチル基などが挙げられる。
【００１４】
また、一般式(I)において、ｉは０または１、そしてｊは０〜１０の整数であるが、本発明においては、ｉが１のときｊが０、またｉが０のときｊが１〜１０の整数であることが好ましい。また、ｋは１〜１０の整数であるが、好ましくは１〜５の整数、さらに好ましくはｋは３である。ただし、一般式(I)のＸが、−（ＣＨ2）e ＣＯＯＲ1と−（ＣＨ2）f ＣＯＮＲ2Ｒ3の場合、ｉ＝１または／およびｊ＝０は除かれる。
【００１５】
本発明の一般式(I)におけるオルガノシロキサン基部分は、次の一般式(IV)で示される。
【００１６】
【化４】
0003988224.tif 000004
（式中、Ａ、ＢはＣ１  〜Ｃ５  のアルキル基、フェニル基またはフルオロアルキル基；ａ、ｂ、ｃは０から２０の整数；ｄは０から２００の整数；ただし、ａ＝ｂ＝ｃ＝ｄ＝０を除く）
上記一般式（ＩＶ）において、ＡとＢはそれぞれが互いに独立に、Ｃ１  〜Ｃ５  のアルキル基、フェニル基およびフルオロアルキル基から選ばれるが、アルキル基としてはメチル基、エチル基が特に好ましく、また、フルオロアルキル基としてはトリフルオロメチル基およびペンタフルオロエチル基が好ましい。また、ｄは０〜２００の整数であるが、好ましくは０〜５０の整数、さらに好ましくは０〜１０の整数である。さらに、ａ、ｂ、ｃはそれぞれが互いに独立に０から２０の整数であるが、好ましくはａ、ｂ、ｃがそれぞれが互いに独立に０〜５の整数、特に好ましくはａ＝ｂ＝ｃ＝１である。ただし、本発明においては、ａ＝ｂ＝ｃ＝ｄ＝０のものは除かれる。
【００１７】
これらの化合物は、例えばクロロメチルスチレンと二級アミンの反応、または、４−ビニル安息香酸と二級アミンの反応によって合成される。
【００１８】
本発明のプラスチック成形品を構成するポリマーは、上記一般式(I)で示される化合物とは別に、共重合可能な他の構成単位を共重合成分として含むことができる。その意味で、本発明でいうポリマーは、重合体と共重合体の両者を包含した意味で使われる。かかる他の共重合可能な構成単位としては、アクリル基、メタクリル基、スチリル基、アリル基、ビニル基および他の共重合可能な二重結合を有するモノマーに由来する構成単位を挙げることができる。
【００１９】
このような構造単位としては、具体的には、水酸基を有するヒドロキシアルキル(メタ)アクリレート類に由来する構成単位、Ｎ，Ｎ−ジメチルアクリルアミド、Ｎ，Ｎ−ジエチルアクリルアミドなどのジアルキルアクリルアミド類に由来する構成単位、トリス(トリメチルシロキシ)シリルプロピル(メタ)アクリレートなどのシロキサニル基を有するアルキル(メタ)アクリレート類に由来する構成単位、スチレン、ビニルピリジンなどの芳香族ビニルモノマーに由来する構成単位、更にはN-ビニルピロリドンなどのヘテロ環ビニルモノマーに由来する構成単位などが挙げられる。
【００２０】
本発明のプラスチック成形品を構成するポリマー中、一般式(I)で示される化合物からなる構成単位の含有量は、好ましくは少なくとも５重量％、より好ましくは少なくとも３０重量％含有されていることが望ましく、もちろん１００重量％であってもよい。５重量％未満では、酸素透過性と機械的特性との優れたバランスを維持できなくなる傾向があり好ましくない。
【００２１】
本発明の一般式(I)で表される構成単位を有する化合物の具体例として、次の化合物を挙げることができる。
【００２２】
【化４】
0003988224.tif 000005
【化５】
0003988224.tif 000006
【化６】
0003988224.tif 000007
本発明で用いられる化合物（モノマー）は、分子中に極性基を有するので、親水性モノマーとの相溶性がよく、重合によって良好な光学的特性を有するポリマーを与える。重合方法としては、熱または光によるラジカル重合が好ましく用いられる。
【００２３】
次に、本発明のプラスチック成形品の製造方法について説明する。
【００２４】
本発明のプラスチック成形品は、本発明のポリマーを所望の手段で成形することにより得ることができる。具体的には、一般式(I)で表わされる化合物を含むポリマーを、一旦、丸棒や板状に成型しこれを切削加工等によってレンズ等の所望の形状に加工したり、また、一般式(I)で表わされる構成単位および修飾可能な官能基を有する構成単位を含むポリマーを用いて、同様に所望の形状に加工した後に、官能基を有する構成単位を高分子反応（エステル交換反、エポキシ基への付加反応等）によって改質することもできる。
【００２５】
また、本発明において軟質のプラスチック成形品の場合、モールド重合やスピンキャスト重合などの手法も用いることができる。さらにその他には、本発明のポリマーを溶融もしくは溶媒などで溶解し、紡糸、押し出し成形等により、繊維やフィルム等に成形することもできる。
【００２６】
さらに、本発明のプラスチック成形品においては、必要に応じ紫外線吸収剤、色素や着色剤などを添加することも可能である。
【００２７】
本発明でいうプラスチック成形品としては、レンズ、繊維、フィルム等が挙げられ、特に、良好な光学的特性、高い酸素透過性、良好な水濡れ性及び力学的特性を併せもったプラスチック成形品に向いており、これらは、コンタクトレンズ、プラスチックレンズなどの光学物品として好適に用いられる。
【００２８】
【実施例】
以下実施例を挙げて本発明を説明するが、本発明はこれらの実施例によって限定されるものではない。
【００２９】
なお、実施例中、各測定値は次の方法にしたがって得られたものである。
【００３０】
(a) 水濡れ性（べた付き性）： べた付き性は、指で触れたときにフイルムが指に付着するかしないかで判断した。
(b) 引っ張り時の破断強度、破断伸度：引っ張り時の破断強度は島津製AGS-50Dを用いて測定した。破断伸度は引っ張り試験においてフイルムが破断したときの伸度である。
(c）透明性等：透明性はフイルムを目視し判断した。
（合成例１）(中間体Ａの合成)
１リットルのナス型フラスコにＮ，Ｎ−ジメチルアクリルアミド５７ｇ（０．５８ｍｏｌ）、３−アミノプロピルトリス（トリメチルシロキシ）シラン２００ｇ（０．５７ｍｏｌ）、およびエタノール５００ｍｌを加えて室温で５日間撹拌し反応させた。反応終了後、減圧下でエタノールとＮ，Ｎ−ジメチルアクリルアミドを除去した後、減圧蒸留を行ない透明な液体２２０ｇを得た。この液体のプロトン核磁気共鳴スペクトルを測定し分析した結果、式：
【化８】
0003988224.tif 000008
で表される化合物(以下、中間体Ａという)であることを確認した。
【００３１】
（合成例２）(モノマーＡの合成)
５００ｍｌのナス型フラスコに、上記の中間体Ａ５０ｇ（０．１１ｍｏｌ）、クロロメチルスチレン１９ｇ（０．１２ｍｏｌ）、および酢酸エチル３００ｍｌを加えて８０℃で８時間撹拌し反応させた。反応溶液に水酸化ナトリウム水溶液を加え撹拌した後に、酢酸エチル層を分離した。酢酸エチルを減圧下で除去し、減圧蒸留を行ない淡黄色の液体２８ｇを得た。得られた液体のプロトン核磁気共鳴スペクトルを測定し分析した結果、式：
【化９】
0003988224.tif 000009
で表される化合物(以下、モノマーＡという)であることを確認した。
【００３２】
（合成例３）（モノマーＢの合成）
２００ｍｌのナス型フラスコに、４−ビニル安息香酸２．０ｇ（０．０１３５ｍｏｌ）とジクロロメタン１００ｍｌを加え、氷浴中で冷却した。この溶液に１−エチル−３−（３−ジメチルアミノプロピル）−カルボジイミド塩酸塩２．７ｇ（０．０１４０ｍｏｌ）を加え３０分間攪拌した。さらに、３−アミノプロピルトリス（トリメチルシロキシ）シラン５．０ｇ（０．０１４１ｍｏｌ）を加え、室温で８時間攪拌し反応させた。反応溶液を氷上に注いだ後、ジクロロメタン層を塩酸水溶液、炭酸水素ナトリウム水溶液、塩化ナトリウム水溶液で洗浄した。ジクロロメタンを減圧下で除去した後、カラム分離を行い乳白色の固体３．２ｇを得た。得られた固体のプロトン核磁気共鳴スペクトルを測定し分析した結果、式：
【化１０】
0003988224.tif 000010
で表される化合物(以下、モノマーＢという)であることを確認した。
【００３３】
（実施例１）
上記のように合成したモノマーＡ６０部、Ｎ，Ｎ−ジメチルアクリルアミド４０部、エチレングリコールジメタクリレート１部、および重合開始剤としてアゾビスイソブチロニトリル０．３部を混合し、これを０．２ｍｍのスペーサーを挟んだガラス板の間へ流し込み、４０℃で４８時間重合させた。続いて４０℃から１１０℃まで２４時間かけて昇温させた後、１１０℃において４時間保持しポリマーを得た。得られたポリマーは均質で透明であり、べた付きはみられなかった。このポリマーを水和処理すると透明でべた付きのない柔軟なフイルムが得られた。このフイルムの引っ張り時の破断強度は５．０Ｋｇ／ｃｍ2であり、破断伸度は１６９％であった。
【００３４】
（実施例２）
上記モノマーＡ６０部、２−ヒドロキシエチルメタクリレート４０部、エチレングリコールジメタクリレート１部、および重合開始剤としてアゾビスイソブチロニトリル０．３部を混合した後、実施例１と同様に重合した。得られたポリマーは均質で透明であり、べた付きはみられなかった。このポリマーを水和処理すると透明でべた付きのない柔軟なフイルムが得られた。このフイルムの引っ張り時の破断強度は３９．４Ｋｇ／ｃｍ2であり、破断伸度は１５１％であった。
【００３５】
（実施例３）
上記モノマーＡ６０部、Ｎ，Ｎ−ジメチルアクリルアミド２０部、２−ヒドロキシエチルメタクリレート２０部、およびエチレングリコールジメタクリレート１部を混合し、それに重合開始剤としてアゾビスイソブチロニトリル０．３部を添加した後、実施例１と同様に重合した。得られたポリマーは均質で透明であり、べた付きはみられなかった。このポリマーを水和処理すると透明でべた付きのない柔軟なフイルムが得られた。このフイルムの引っ張り時の破断強度は９．６Ｋｇ／ｃｍ2であり、破断伸度は１６３％であった。
【００３６】
（参考例１）
上記のようにして合成したモノマーＢ６０部、Ｎ，Ｎ−ジメチルアクリルアミド４０部、およびエチレングリコールジメタクリレート１部を混合し、それに重合開始剤としてアゾビスイソブチロニトリル０．３部を添加した後、実施例１と同様に重合した。得られたポリマーは均質で透明であり、べた付きはみられなかった。このポリマーを水和処理すると透明でべた付きのない柔軟なフイルムが得られた。
【００３７】
（参考例２）
上記モノマーＢ６０部、Ｎ，Ｎ−ジメチルアクリルアミド２０部、２−ヒドロキシエチルメタクリレート２０部、およびエチレングリコールジメタクリレート１部を混合し、それに重合開始剤としてアゾビスイソブチロニトリル０．３部を添加した後、実施例１と同様に重合した。得られたポリマーは均質で透明であり、べた付きはみられなかった。このポリマーを水和処理すると透明でべた付きのない柔軟なフイルムが得られた。
【００３８】
（比較例１）
トリス(トリメチルシロキシ)シリルプロピルメタクリレート６０部、２−ヒドロキシエチルメタクリレート４０部、エチレングリコールジメタクリレート１部、および重合開始剤としてアゾビスイソブチロニトリル０．３部を混合した後、実施例１と同様に重合した。得られた重合体は白濁していた。
【００３９】
【発明の効果】
本発明によれば、透明で良好な光学的特性、高い酸素透過性、良好な水濡れ性および力学的特性を併せもったプラスチック成形品が得られる。これらは、コンタクトレンズ、プラスチックレンズなどの光学物品として好適に用いられる。